(57)【要約】【課題】運転開始後において、良好かつ安定な電解性能を得られる電解槽の組立方法、及び電解槽の運転再開方法を提供することを目的とする。【解決手段】本発明の電解槽１の組立方法は、陽極１０１と陰極１０２とを有する電解セル１０に装置されるイオン交換膜１６を備えた電解槽１の組立方法であって、イオン交換膜１６を電解セル１０に装着してから運転開始までの間、電解セル１０の陰極室１０Ｂ内を０．１Ｎ以上のアルカリ水溶液で満たすことを特徴とする。また、本発明の電解槽１の運転再開方法は、陽極１０１と陰極１０２とを有する電解セル１０に装置されるイオン交換膜１６を備えた電解槽１の運転再開方法であって、電解槽１の運転停止後から運転を再開するまでの間、電解セル１０の陰極室１０Ｂ内を０．１Ｎ以上のアルカリ水溶液で満たすことを特徴とする。【選択図】図３
2014227554.tif 000002
【特許請求の範囲】
【請求項１】
陽極と陰極とを有する電解セルに装置されるイオン交換膜を備えた電解槽の組立方法であって、
前記イオン交換膜を前記電解セルに装着してから運転開始までの間、前記電解セルの陰極室内を０．１Ｎ以上のアルカリ水溶液で満たすことを特徴とする電解槽の組立方法。
【請求項２】
前記アルカリ水溶液は水酸化ナトリウムの水溶液である事を特徴とする請求項１記載の電解槽の組立方法。
【請求項３】
前記イオン交換膜を装着した後、最初に３２重量％の水酸化ナトリウム水溶液を前記陰極室内に投入し、次に、純水を前記陰極室内に投入することで最終的に前記陰極室内を０．１Ｎ以上、６Ｎ以下のアルカリ水溶液により満たすことを特徴とする請求項２記載の電解槽の組立方法。
【請求項４】
最終的に前記陰極室内を満たすアルカリ水溶液の濃度は、０．２Ｎ以上、０．５Ｎ以下であることを特徴とする請求項３記載の電解槽の組立方法。
【請求項５】
陽極と陰極とを有する電解セルに装置されるイオン交換膜を備えた電解槽の運転再開方法であって、
前記電解槽の運転停止後から運転を再開するまでの間、前記電解セルの陰極室内を０．１Ｎ以上のアルカリ水溶液で満たすことを特徴とする電解槽の運転再開方法。
【請求項６】
前記アルカリ水溶液は水酸化ナトリウムの水溶液である事を特徴とする請求項５記載の電解槽の運転再開方法。
【請求項７】
前記電解槽の運転停止後、最初に３２重量％の水酸化ナトリウム水溶液を前記陰極室内に投入し、次に、純水を前記陰極室内に投入することで最終的に前記陰極室内を０．１Ｎ以上、６Ｎ以下のアルカリ水溶液により満たすことを特徴とする請求項６記載の電解槽の運転再開方法。
【請求項８】
最終的に前記陰極室内を満たすアルカリ水溶液の濃度は、０．２Ｎ以上、０．５Ｎ以下であることを特徴とする請求項７記載の電解槽の運転再開方法。
【発明の詳細な説明】
【技術分野】
【０００１】
本発明は、イオン交換膜を備えた電解槽の組立方法に関し、例えば、イオン交換膜法におけるアルカリ金属塩の電解等に供する電解槽の組立方法及び電解槽の運転再開方法に関する。
【背景技術】
【０００２】
従来、イオン交換膜法による食塩電解に供される電解槽の組み立て、そして運転を開始するまでの手順としては、まず、陽極及び陰極を有する電解セルを組み立て、複数の電解セルで挟み込むようにイオン交換膜を装着し、その後、イオン交換膜のリーク試験、電解槽外リーク試験、電解槽の陰極室内のガス置換操作を行った後、電解槽の陰極室に濃度が３２重量％の苛性ソーダを供給し、また電解槽の陽極室に２００ｇ／Ｌの塩水を供給して電解槽を完成させ、その後、運転を開始していた。
【０００３】
イオン交換膜のリーク試験とは、電解槽の陰極室内を窒素で加圧して、イオン交換膜を透過する窒素ガス量を測定することで、イオン交換膜のピンホールを検出する試験である。
【０００４】
電解槽外リーク試験（槽外リーク試験）とは、陽極室及び陰極室内に純水を供給し、両室内を加圧して、純水が電解槽外にリークしないかを確認する操作である。また、ガス置換操作とは、窒素が導入された陰極室内に純水を供給し、窒素をパージしながら、純水を抜く（以下抜液）ことにより、陰極室内の酸素濃度を低減させる操作である。この様に、従来は純水を用いて、槽外リーク試験、ガス置換操作を行っていた。
【０００５】
しかし、この様な純水を用いた操作を電解槽の運転開始前に行った場合、運転開始直後において十分な電解性能が得られないという問題があった。
【０００６】
この問題を解決するため、特許文献１には、イオン交換膜法による食塩電解において、電解槽運転開始後の電解性能を良好に安定させるために、１．０〜３．０重量％の稀薄な苛性ソーダで処理したイオン交換膜を電解槽に装着させる方法が記載されている。
【０００７】
また、特許文献２には、ＰＨ８以上のアルカリを用いて陰極や電解槽を構成するユニットセルに付着した塵を除去し、イオン交換膜を湿潤させることで電解槽内の雰囲気をアルカリ雰囲気としておくことが記載されている。しかし、イオン交換膜を電解槽に装着した後に純水を用いた槽外リーク試験を行うと、陰極室のＰＨが下がってしまうため、運転開始までの間に陰極からＮｉイオンが溶出し、電解時にＮｉＯＯＨ（３価）として膜が汚染され、電解性能が低下するという問題があった。
【先行技術文献】
【特許文献】
【０００８】
【特許文献１】特開２０００−１１７０６０
【特許文献２】特開２０１２−１９３４３７
【発明の概要】
【発明が解決しようとする課題】
【０００９】
しかしながら、上記の方法において製造された電解槽にあっては、槽外リーク試験やガス置換操作を行った後から、運転開始までの間にＰＨが低下するため、運転開始後に良好な電解性能を得る事ができない問題があった。また、運転を停止して、陰極室内を純水により満たすことで水洗し、次の運転を開始するまでそのまま待機させた場合にも、運転開始までの間にＰＨが低下し、運転開始後に良好な電解性能を得る事ができない問題があった。
【００１０】
本発明は、上記問題を解決するためになされたものであり、運転開始後において、良好かつ安定な電解性能を得られる電解槽の組立方法、及び電解槽の運転再開方法を提供することを目的とする。
【課題を解決するための手段】
【００１１】
発明者らが、電解槽の運転開始後において電解性能が低下する原因について鋭意研究した結果、陰極室内に純水を満たす操作により陰極室内のＰＨが低下し、その後、電解液（３２重量％の苛性ソーダ）を張るまでに時間を要する場合には、陰極を構成するＮｉの一部がイオン化してイオン交換膜へ付着していることを発見した。そして、このＮｉイオンのイオン交換膜への付着が、電解槽を運転開始した直後における電解性能悪化の原因となっていることを見出した。そこで、発明者らは、イオン交換膜を電解槽に装着した後から運転開始までの間、陰極室内を０．１Ｎ以上のアルカリ水溶液で満たすことで、電解槽を運転開始した直後においても良好で安定した電解性能が得られることを確認した。なお、発明者らは、運転を停止してから運転を再開するまでの間、同様に陰極室内を０．１Ｎ以上のアルカリ水溶液で満たすことで、電解槽を運転開始した直後においても良好で安定した電解性能が得られることを確認した。
【００１２】
すなわち、本発明は、陽極と陰極とを有する電解セルに装置されるイオン交換膜を備えた電解槽の組立方法であって、イオン交換膜を電解セルに装着してから運転開始までの間、電解セルの陰極室内を０．１Ｎ以上のアルカリ水溶液で満たすことを特徴とする。
【００１３】
本発明の電解槽の組立方法によれば、イオン交換膜が電解セルに装着されてから運転開始までの間、陰極室内が０．１Ｎ以上のアルカリ水溶液で満たされるため、陰極室内のＰＨが低下することが抑制され、陰極を構成するＮｉの一部がイオン化しにくくなるため、Ｎｉイオンがイオン交換膜へ付着することが抑制される。従って、運転開始後において、良好かつ安定な電解性能が得られる。
【００１４】
また、本発明におけるアルカリ水溶液は水酸化ナトリウムの水溶液であると好適である。
【００１５】
また、イオン交換膜を装着した後、最初に３２重量％の水酸化ナトリウム水溶液を陰極室内に投入し、次に、純水を前記陰極室内に投入することで最終的に陰極室内を０．１Ｎ以上、６Ｎ以下のアルカリ水溶液により満たすと好適であり、更に、最終的に陰極室内を満たすアルカリ水溶液の濃度を０．２Ｎ以上、０．５Ｎ以下とすると好適である。
【００１６】
また、本発明は、陽極と陰極とを有する電解セルに装置されるイオン交換膜を備えた電解槽の運転再開方法であって、電解槽の運転停止後から運転を再開するまでの間、電解セルの陰極室内を０．１Ｎ以上のアルカリ水溶液で満たすことを特徴とする。
【００１７】
本発明の電解槽の運転再開方法によれば、電解槽の運転停止後から運転を再開するまでの間、陰極室内が０．１Ｎ以上のアルカリ水溶液で満たされるため、陰極室内のＰＨが低下することが抑制され、陰極を構成するＮｉの一部がイオン化しにくくなるため、Ｎｉイオンがイオン交換膜へ付着することが抑制される。従って、運転開始後において、良好かつ安定な電解性能が得られる。
【００１８】
電解槽の運転再開方法において、上記のアルカリ水溶液は水酸化ナトリウムの水溶液であると好適である。
【００１９】
電解槽の運転再開方法において、運転停止後、最初に３２重量％の水酸化ナトリウム水溶液を陰極室内に投入し、次に、純水を陰極室内に投入することで最終的に陰極室内を０．１Ｎ以上、６Ｎ以下のアルカリ水溶液により満たすと好適であり、更に、最終的に陰極室内を満たすアルカリ水溶液の濃度を０．２Ｎ以上、０．５Ｎ以下とすると好適である。
【００２０】
なお、上記の電解槽の組立方法の具体的形態としては、例えば、電解セルにイオン交換膜を装着し、その後、陰極室内を０．１Ｎ以上６Ｎ以下で保持した状態で槽外リーク試験及びガス置換操作の少なくとも一方を行うことで実質的な電解槽の組み立てを完了し、その後に、電解槽の運転を行う場合が想定される。
【００２１】
また、上記の電解槽の運転再開方法の具体的形態としては、例えば、電解セルにイオン交換膜が装着されている電解槽において、運転の停止後、陰極室内を０．１Ｎ以上６Ｎ以下で保持した状態で槽外リーク試験及びガス置換操作の少なくとも一方を行い、その後、運転を再開する場合が想定される。
【００２２】
また、本発明において、電解槽の運転開始とは、新規に建設されたイオン交換膜法による食塩電解プラントの電解槽の試運転、本運転開始時、及び運転の再開等、電解槽の運転を開始する全ての状態をいう。運転の再開とは、定期、不定期に行われる改修後の電解槽の運転再開、電解槽を開いてイオン交換膜を取り出す解枠を伴わない停止及び待機後の電解槽の運転再開等、一旦運転を停止した電解槽の運転を開始する全ての状態をいう。
【発明の効果】
【００２３】
本発明によれば、電解槽の運転を開始した直後においても良好で安定した電解性能を得ることができる。
【図面の簡単な説明】
【００２４】
【図１】本発明の第一実施形態に係る電解槽を模式的に示す図である。
【図２】電解セルの断面構成を説明する図である。
【図３】電解槽における希釈苛性ソーダ液の調整工程を示す概要図である。
【図４】苛性ソーダの張込み量と陰極室内濃度との関係を表す図である。
【発明を実施するための形態】
【００２５】
以下、図面を参照しつつ本発明の電解槽の組立工法及び運転再開方法の好適な実施形態について詳細に説明する。
【００２６】
（電解槽の構築）
まず、本実施形態に係る電解槽について説明する。本実施形態に係る電解槽は、例えばアルカリ水からなる電解液を電解して苛性ソーダ、塩素、及び水素を得るための装置であり、イオン交換膜法による食塩電解に供される。
【００２７】
図１に示されるように、電解槽１は、電解セル１０と、陽極ターミナルセル１２と、陰極ターミナルセル１３と、陽極ガスケット１４と、陰極ガスケット１５と、イオン交換膜１６とを備える。
【００２８】
電解槽１は、複数の電解セル１０がイオン交換膜１６を介してプレス器Ｐにより直列に挟まれた状態で接続されて構成されている複極式イオン交換膜法電解槽である。
【００２９】
電解セル１０は、陽極室１０Ａと陰極室１０Ｂとを有している（図２参照）。陽極室１０Ａ及び陰極室１０Ｂは、両室１０Ａ，１０Ｂの下部から供給液が入り、両室１０Ａ，１０Ｂの上部から液排出される構造を有している。電解槽１は、電解セル１０の陽極１０Ａ室が電解セル１０の陰極室１０Ｂと背中合わせに連なる複極式構造である。
【００３０】
電解セル１０に装置されるイオン交換膜１６は、一の電解セル１０の陽極ガスケット１４と、他の電解セル１０の陰極ガスケット１５との間には配置されている。
【００３１】
イオン交換膜１６は、特に限定されず、公知のものを用いることができる。例えば、塩化アルカリ等の電気分解により塩素とアルカリを製造する場合、耐熱性及び耐薬品性等に優れるという観点から、含フッ素系イオン交換膜が好ましい。イオン交換膜１６としては、例えば、旭化成ケミカルズ株式会社製ＡＣＩＰＬＥＸ（登録商標）のＦ６８０１を好適に用いることができる。
【００３２】
次に、図２を参照して電解セル１０を詳述する。電解セル１０は、陽極１０１を陽極室１０Ａ内に有し、陰極１０２、クッションマット１０３、及び集電体１０４を陰極室１０Ｂ内に有している。さらに、電解セル１０は、陽極１０１と陰極１０２との間に配置されて陽極１０１と陰極１０２とを区画する隔壁を備えていてもよい。
【００３３】
陽極１０１は塩素発生用の電極である。陽極１０１は、電解セル１０の一側面側に設けられており、エクスパンデッドメッシュ加工されたチタン板の表面に、ルテニウム、イリジウム、チタンを成分とする酸化物を被覆することにより製造した。
【００３４】
陰極１０２は水素発生用の電極である。陰極１０２は、電解セル１０の他側面側に設けられており、ニッケル製ファインメッシュ基材にルテニウムを含有する酸化物が被覆されている。
【００３５】
陰極室１０Ｂ内には、さらにクッションマット１０３及び集電体１０４が設けられている。クッションマット１０３は、陰極１０２と集電体１０４との間に設けられている。クッションマット１０３は、例えば弾性体であってもよい。電解セル１０は、電解槽１として組み立てられた際に、陽極１０１と陰極１０２の両方がイオン交換膜１６と接触するゼロギャップ構造を有している。より詳細には、ある電解セル１０の陽極１０１と、この電解セル１０に隣接する電解セル１０の陰極１０２によって、イオン交換膜１６は挟持される。
【００３６】
集電体１０４は、陰極１０２に沿って配置されている。集電体１０４は、陰極１０２の集電効果を高めるためのものである。集電体１０４としては、公知のものを用いることができ、導電性の高い金属により構成されていることが好ましい。
【００３７】
陽極１０１は比較的剛性を強くすることにより、イオン交換膜１６を押しつけても変形の少ない構造となる。また、陰極１０２側のみ柔軟な構造とすることにより、電解セル１０電極の変形等による凹凸を吸収してゼロギャップを保つような構造とすることができる。
【００３８】
次に、本実施形態における電解槽１の組立方法及び運転再開方法について説明する。
【００３９】
先ず発明者らは、運転開始後の電解性能の不安定さについて鋭意検討し、特に、純水を用いた槽外リーク試験及びガス置換操作後から運転開始のための３２重量％の苛性ソーダを電解槽１の陰極室１０Ｂ内へ張り込むまでの待機時間、及び、運転停止後の水洗から次回運転開始までの待機時間に着目した結果、各待機時間によりイオン交換膜１６へのＮｉの沈着状態が異なることを知見した。
【００４０】
具体的には、待機時間を置かずに陰極室１０Ｂに３２重量％の苛性ソーダを張り込んで運転を開始した場合は、解枠後のイオン交換膜１６にＮｉの沈着が見られず、電解性能も良好であることを確認した。一方、約１日待機時間を置いて陰極室内に３２重量％の苛性ソーダを張り込んで運転を開始した場合には、解枠後のイオン交換膜にＮｉの沈着がみられ、電解性能も明らかに低下することを確認した。
【００４１】
次に、発明者らは、電解性能を低下させるイオン交換膜１６へのＮｉの沈着度合と陰極室１０Ｂのアルカリ水溶液の濃度と待機時間との関係を検討した。その結果、アルカリ水溶液の濃度を０．１Ｎ以上６Ｎ以下とすれば、新規の電解槽１の運転開始、解枠を伴う運転再開、解枠を伴わない運転再開の各状況で想定される待機時間において、イオン交換膜１６へのＮｉ沈着を防止でき、運転開始後においても良好で安定した電解性能が得られることを見出した。
【００４２】
以上の知見から導出された電解槽１の組立方法は、イオン交換膜１６を電解セル１０に装着してから運転開始までの間、陰極室１０Ｂ内を純水で満たすことなく、０．１Ｎ以上のアルカリ水溶液で満たすという方法である。また、電解槽１の運転再開方法については、電解槽１の運転停止後から運転を再開するまでの間、陰極室１０Ｂ内を純水で満たすことなく、０．１Ｎ以上のアルカリ水溶液で満たすという方法である。このアルカリ水溶液とは、例えば苛性ソーダ（水酸化ナトリウム）水溶液である。
【００４３】
上記の組立方法によれば、イオン交換膜１６が電解槽１に装着された後から運転開始までの間、陰極室１０Ｂ内が０．１Ｎ以上のアルカリ水溶液で満たされるため、陰極室１０Ｂ内のＰＨが低下することが抑制される。同様に、電解槽１の運転停止後から運転を再開するまでの間、陰極室１０Ｂ内が０．１Ｎ以上のアルカリ水溶液で満たされるため、陰極室１０Ｂ内のＰＨが低下することが抑制され、陰極１０２を構成するＮｉの一部がイオン化しにくくなるため、Ｎｉイオンがイオン交換膜１６へ付着することが抑制される。従って、運転開始後において、良好かつ安定な電解性能が得られる。
【００４４】
ここで、陰極室１０Ｂ内のアルカリ水溶液の濃度が０．１Ｎより薄いと、陰極１０２から溶出した微量のＮｉイオンが運転開始時にイオン交換膜１６内へ沈着し、電流効率の低下が起こるため好ましくないと考えられる。したがって、上記の方法では、陰極室１０Ｂ内を０．１Ｎ以上のアルカリ水溶液で満たしている。
【００４５】
また、本実施形態では、イオン交換膜１６を装着した後、最初に３２重量％の水酸化ナトリウム水溶液を陰極室１０Ｂ内に投入し、次に、純水を陰極室内に投入することで最終的に陰極室１０Ｂ内を０．１Ｎ以上、６Ｎ以下のアルカリ水溶液により満たす方法とした。また、電解槽１の運転再開方法において、電解槽の運転停止後、最初に３２重量％の水酸化ナトリウム水溶液を陰極室内に投入し、次に、純水を陰極室内に投入することで最終的に陰極室内を０．１Ｎ以上、６Ｎ以下のアルカリ水溶液により満たす方法とした。
【００４６】
ここで、陰極室１０Ｂ内のアルカリ水溶液の濃度が６Ｎより濃いと室温付近におけるイオン交換膜の収縮が大きくなり、イオン交換膜を長期間使用した場合にイオン交換膜が裂ける恐れがあるため好ましくないと考えられる。したがって、上記の方法では、陰極室１０Ｂ内を０．１Ｎ以上、６Ｎ以下のアルカリ水溶液により満たす方法とした。
【００４７】
通常、槽外リーク試験又はガス置換操作後から運転開始までの電解槽１の待機時間は最大で半日程度である。また、解枠を伴わない長期停止の場合では、イオン交換膜１６の乾燥防止のため、陽陰極室１０Ａ，１０Ｂにアルカリ水溶液を張り、抜液する操作を１週間毎に実施する。したがって、電解槽１の待機時間は最大で７日にもなり、この条件下で、イオン交換膜１６のＮｉ沈着を抑制するためには、アルカリ水溶液の濃度を０．２Ｎ以上０．５Ｎ以下とするのがさらに好ましい。
【００４８】
以上説明したように、電解槽１の組立方法では、電解セル１０にイオン交換膜１６を装着し、その後、槽外リーク試験及びガス置換操作の少なくとも一方を行う場合において、陰極室１０Ｂ内を０．１Ｎ以上６Ｎ以下で保持する。この場合、運転開始時に陰極室１０Ｂ内を０．１Ｎ以上のアルカリ水溶液の濃度で保持することにより運転開始後も良好で安定した電解性能が得られる。
【００４９】
また、電解槽１の運転再開方法は、例えば、電解セル１０にイオン交換膜１６が装着されている電解槽１において、槽外リーク試験及びガス置換操作の少なくとも一方を行う場合、陰極室１０Ｂ内を０．１Ｎ以上６Ｎ以下で保持する。この場合、運転開始時に陰極室１０Ｂ内を０．１Ｎ以上のアルカリ水溶液の濃度で保持することにより運転開始後も良好で安定した電解性能が得られる。
【００５０】
上述した実施形態は、本発明に係る組立方法及び運転再開方法の一例を示すものであり、これらには限定されない。例えば、上述した実施形態では、電解槽１が複極式のゼロギャップセル構造を採用する場合を説明したが、これに限定されるものではない。例えば、電解槽１は、陰極とイオン交換膜を接触せずに電解するファイナイトギャップセル構造を採用することができる。あるいは電解槽１はナローギャップセル構造等を採用してもよい。なお、ゼロギャップセル構造に係る電解槽１では、陰極１０２とイオン交換膜１６が直接接触するため、本実施形態に係る組立方法、及び運転再開方法を実施した際の電解性能の効果が特に大きいため、ゼロギャップセル構造を採用することが好ましい。
【００５１】
また、例えば、上述した実施形態において陰極１０２は、ニッケル製ファインメッシュ基材にルテニウムを含有する酸化物を被覆した態様を例示したが、これに限定されるものではなく、Ｎｉ基材を母材とした陰極であれば電極触媒に関係なく同様の効果を得ることができる。
【実施例】
【００５２】
以下、本発明を実施例により説明する。本発明は実施例にのみに限定されるものではない。
【００５３】
［実施例１−３］
（電解槽について）
実施例１−３では、横幅が２４００ｍｍ、高さが１２００ｍｍの複数の電解セル１０を用い、第一実施形態と同様な構造となるように電解槽１を組み立てた（図１参照）。具体的には、電解セル１０を８個直列に並べ、両端には、陽極室のみを有する電解セル（陽極ターミナルセル）と、陰極室のみを有する電解セル（陰極ターミナルセル）を配置した。各電解セル１０の周縁部には、陽極ガスケット１４と陰極ガスケット１５とを接着剤で貼り付けおり、各電解セル１０の間に、食塩電解用の含フッ素系イオン交換膜１６を挟みこむようにして装着して電解槽１を組み立てた。
【００５４】
イオン交換膜１６は、旭化成ケミカルズ株式会社製の「ＡＣＩＰＬＥＸ（登録商標）Ｆ６８０１」を用いた。また、電解セル１０としては、旭化成ケミカルズ株式会社製電解セル（ＮＣＺ）を用い、特に、陰極室１０Ｂに透明アクリル板を張り、陰極室１０Ｂ内を観察することができる装置を製作した。
【００５５】
（陰極室における所定の苛性ソーダ濃度の作り方）
次に、陰極室１０Ｂ内の平均苛性ソーダ濃度を０．２Ｎ〜０．５Ｎに保持するための陰極室１０Ｂにおける苛性ソーダ濃度の調整方法について図３を参照して示す。なお、図３は電解セル１０が連結された電解槽１を正面からみた図であり、苛性ソーダを希釈して所定の濃度とする調整工程を表している。
【００５６】
電解セル１０は陽極室１０Ａ及び陰極室１０Ｂの下部から供給液が入り、両室の上部から液排出される構造を有している。ここで、先ず、３２重量％の苛性ソーダを陰極室１０Ｂの下部から投入し、その容量の１０％以上４８％以下の容量に張り込む（図３（ａ）参照）。次に、純水を陰極室１０Ｂの下部から投入して陰極室１０Ｂに張り込むことにより（図３（ｂ）参照）、陰極室１０Ｂ内において苛性ソーダを希釈混合する（図３（ｃ）参照）。以下、苛性ソーダが希釈混合された水溶液を希釈苛性液と呼ぶ。
【００５７】
純水の投入に伴い、陰極室１０Ｂの上部から希釈苛性液がオーバーフローしたことを確認すると、純水の投入を停止した。その結果、陰極室１０Ｂ内は、０．１Ｎ以上６Ｎ以下の苛性ソーダで満たされることとなる（図３（ｃ）参照）。
【００５８】
実際の多数の電解セル１０からなる電解槽１においては、希釈用純水の流量を下げすぎると乱流や層流などの影響により純水が導入されない電解セル１０が生じるため、１つの電解セル１０あたり、７０Ｌ／Ｈｒ以上の流量とすることが好ましい。
【００５９】
苛性ソーダの投入量（張込み量）に対して、希釈用の純水の流量を１４０Ｌ／Ｈｒ／ＣＥＬＬで投入し、陰極室１０Ｂ上部から希釈苛性液がオーバーフローするまで溜めた後に陰極室１０Ｂ内の１５か所のポイントでサンプリングした苛性ソーダの濃度を測定し、平均値を陰極室１０Ｂ内の濃度とした。実施例１−３について陰極室１０Ｂ内の濃度を測定し、得られた結果を表１、及び図４に示した。
【表１】
2014227554.tif 000003
【００６０】
実施例１−３の結果から陰極室１０Ｂ内の平均苛性ソーダ濃度を０．２Ｎ〜０．５Ｎとして陰極室１０Ｂ内を保持するためには、苛性ソーダの投入量を陰極室１０Ｂの容積の５．４％〜９．８％にすれば良いことが明らかになった。
【００６１】
[実施例４−５]
第一実施形態と同様の構造からなる電解槽１を用いて実施例４−５に係る方法で槽外リークテスト、ガス置換操作を行った後に運転を開始した場合の電解性能を評価した。
【００６２】
実施例４−５では、表２及び表３に示した条件で槽外リーク試験及びガス置換操作を行った。希釈苛性液を調整後、槽外リークテスト及びガス置換操作を実施し、希釈苛性液を抜液した状態で運転開始まで待機した。運転停止後は、水洗操作時に前述の操作にて次の運転開始まで電解槽１を待機させた。
【００６３】
（電流効率測定）
電流効率は、電解槽１に供給される塩水の酸度（酸のモルパーセント濃度）に対する、電解槽１から排出される塩水の酸度の割合で評価した。電解において、イオン交換膜１６を介して陰極室１０Ｂから陽極室１０ＡへＯＨイオンが透過する場合、塩水中のＨイオンと反応するため、塩水の酸度が低下する。このことから、前記割合により、流した電流に対してＮａイオンが透過した割合である電流効率を求めた。
【００６４】
酸度は、電解槽１に供給する塩水と、電解槽１の陽極１０１側の排出ノズルから排出される塩水をサンプリングし、滴定により求めた。なお、排出される塩水中には塩素が溶存しているので、滴定前に１００ｍｌのサンプリング液に対し、２．５ｇのヨウ化カリウム（ＫＩ）を添加して溶存塩素を塩化ナトリウム（ＮａＣｌ）とヨウ素（Ｉ２）に遊離することにより溶存塩素を除去した。さらに、２Ｎ濃度のチオ硫酸ナトリウム（Ｎａ２Ｓ２Ｏ３）で反応させ、ヨウ素をヨウ化ナトリウム（ＮａＩ）にすることでサンプリング液を透明にした。その後、フェノールフタレインを指示薬として０．１Ｎ濃度の水酸化ナトリウム（ＮａＯＨ）で滴定し、酸度を求めた。
【００６５】
実施例４、５は、平衡条件の異なるイオン交換膜１６をそれぞれ装着して電解槽１を組み立てた後に、槽外リーク試験及びガス置換操作を行った。
【００６６】
先ず、陰極室１０Ｂ下部の投入ホースより３２重量％の苛性ソーダを陰極室１０Ｂの容積の８％量投入し、次に純水を陰極室１０Ｂ下部の投入ホースから流量１４０Ｌ／Ｈｒ／ＣＥＬＬで陰極室１０Ｂ上部の出口ホースから希釈苛性液がオーバーフローするまで投入した。このとき陰極室１０Ｂ内の苛性濃度は０．３５Ｎとなった。この状態で槽外リーク試験を行い、試験終了後に抜液した。
【００６７】
次に、同じ方法でガス置換操作を行い、抜液後、１２時間待機した後に、３２重量％の苛性ソーダを張り込んだ状態で運転を開始した。運転条件は、陽極室１０Ａ内に、陽極液として３００ｇ／Ｌの塩水を供給し、陰極室１０Ｂ内には、排出ノズル付近より、苛性ソーダの濃度が３２重量％となるように稀薄苛性ソーダを供給し、電解温度９０℃、陽極室ガス圧（ゲージ圧）を４０ｋＰａ、陰極室側ガス圧（ゲージ圧）を４４ｋＰａ、電流密度４ｋＡ／ｍ２とし、陽極液の排出ノズル付近のＰＨが２となるように、供給する塩水に塩酸を添加して２日間電解したのちに膜の電流効率を測定した。得られた結果を表２に示した。
【００６８】
【表２】
2014227554.tif 000004
【００６９】
[比較例１]
第一実施形態と同様の構造からなる電解槽１を用いて従来からの方法による槽外リークテスト、ガス置換操作を行った後に運転を開始した場合の電解性能を評価した。
【００７０】
比較例１では、純水を用いて、槽外リーク試験及びガス置換操作を行い、１２時間待機した後に、３２重量％の苛性ソーダを張り込んだ状態で運転を開始した。運転条件は上記と同様とし、２日間電解したのちに膜の電流効率を測定した。得られた結果を表３に示した。
【表３】
2014227554.tif 000005
【００７１】
苛性濃度０．２Ｎ〜０．５Ｎにおいて槽外リーク試験及びガス置換操作を実施した実施例４，５は、電流効率がそれぞれ９７．６％、９７．７％であった。
【００７２】
これに対して、純水で槽外リーク試験及びガス置換操作を実施した比較例１は電流効率が９６．６％であった。
【００７３】
従って、槽外リーク試験及びガス置換操作を苛性濃度０．２Ｎ〜０．５Ｎにおいて実施することにより、電流効率を高く維持することができることが確認できた。
【００７４】
また、試験後、電解槽を解枠してイオン交換膜を観察した。その結果、実施例５で用いたイオン交換膜は、Ｎｉで汚染された痕である茶黒いしみは確認できなかった。実施例４のイオン交換膜は、僅かにＮｉ汚染痕がみられた。一方、比較例１のイオン交換膜はＮｉ汚染により全面が茶色を呈し、黒いしみがランダムに確認された。比較例１のイオン交換膜は、実施例４，５のイオン交換膜とは明らかに差が見られる汚染状態であった。
【産業上の利用可能性】
【００７５】
本発明の電解槽の組立方法及び運転再開方法は、Ｎｉ沈着によるイオン交換膜の回復不可能な電流効率の低下を抑制し、運転開始直後から電流効率を高く維持できることで、電気分解に必要なエネルギーを長期間安定的に低く抑えることができる。また、本発明は、イオン交換膜法におけるアルカリ金属塩を電解するための電解槽の組立方法及び運転再開方法として広く利用し得る。
【符号の説明】
【００７６】
１０…電解セル、１０Ａ…陽極室、１０Ｂ…陰極室、１２…陽極ターミナルセル、１３…陰極ターミナルセル、１４…陽極ガスケット、１５…陰極ガスケット、１６…イオン交換膜、１０１…陽極、１０２…陰極、１０３…クッションマット、１０４…集電体。
【図１】
2014227554.tif 000006
【図２】
2014227554.tif 000007
【図４】
2014227554.tif 000008
【図３】
2014227554.tif 000009